(57)【要約】  本発明は、ナトリウム塩又はリチウム塩でドープされたポリビニルアセタール又はポリビニルアセテート、又はビニルアセタール及び／又はビニルアセテート単位を有するコポリマーである第１のポリマーを含む固体電解質に関する。固体電解質は、Ｌｉ空気電池などの電池のイオン伝導膜として使用することができる。【選択図】なし【特許請求の範囲】
【請求項１】
ポリビニルアセタール、ポリビニルアセテート、及び、ビニルアセタール及び／又は酢酸ビニル単位を含むコポリマーからなる群のうちの１又はそれ以上から選択される第１のポリマーを含み、ドーパントはリチウム塩又はナトリウム塩を含む、固体電解質。
【請求項２】
ポリビニルアセタールが式（Ｉ）を有する単位を含む、請求項１に記載の固体電解質。
【化１】
2019526893.tif 000005
式中、R1及びR2は独立して水素、アルキル又はヒドロキシルで置換されたアルキル、チオール、アミノ、ハロ、ニトロ、アルコキシ、チオアルキル、アルキルアミノ、ジアルキルアミノ、カルボキシ、アルコキシカルボニル、カルバモイル、チオカルバモイル、アルキルカルバモイル、アルキルチオカルバモイル、ジアルキルカルバモイル又はジアルキルチオカルバモイルから選択され；そして、
R3は水素、アルキル又はヒドロキシルで置換されたアルキル、チオール、アミノ、ハロ、ニトロ、アルコキシ、チオアルキル、アルキルアミノ、ジアルキルアミノ、カルボキシ、アルコキシカルボニル、カルバモイル、チオカルバモイル、アルキルカルバモイル、アルキルチオカルバモイル、ジアルキルカルバモイル又はジアルキルチオカルバモイルから選択される。
【請求項３】
第１のポリマーが、ビニルアセタール単位と、酢酸ビニル単位、ビニルアルコール単位、（メタ）アクリル酸単位及びメチル（メタ）アクリレート単位からなる群のうちの１又はそれ以上から選択される単位とを含むコポリマーである、請求項１に記載の固体電解質。
【請求項４】
第１のポリマーが、ビニルアセタール単位、酢酸ビニル単位及びビニルアルコール単位からなるコポリマーである、請求項３に記載の固体電解質。
【請求項５】
第１のポリマーが、ポリビニルブチラールである、請求項１に記載の固体電解質。
【請求項６】
固体電解質が、さらにポリ二フッ化ビニリデン（ＰＶｄＦ）、ポリビニルアルコール、ポリオレフィン系樹脂、ポリ（プロピレンカーボネート）ポリエステル系樹脂、テトラフルオロエチレン、二フッ化ビニリデン−ヘキサフルオロプロピレン共重合体、二フッ化ビニリデン−ペルフルオロビニルエーテル共重合体、二フッ化ビニリデン−テトラフルオロエチレン共重合体、二フッ化ビニリデン−トリフルオロエチレン共重合体、二フッ化ビニリデン−フルオロエチレン共重合体、二フッ化ビニリデン−ヘキサフルオロアセトン共重合体、二フッ化ビニリデン−エチレンコポリマー、二フッ化ビニリデン−プロピレンコポリマー、二フッ化ビニリデン−トリフルオロプロピレン共重合体、二フッ化ビニリデン−テトラフルオロエチレン−ヘキサフルオロプロピレン共重合体及び二フッ化ビニリデン−エチレン−テトラフルオロエチレン共重合体からなる群のうちの１又はそれ以上から選択される第２のポリマーを含む、請求項１に記載の固体電解質。
【請求項７】
フタル酸エステル、リン酸エステル系可塑剤、リン酸エステル、脂肪酸エステル、アゼライン酸のエステル、セバシン酸エステル、トリメリット酸エステル及び高分子可塑剤からなる群の１又はそれ以上から選択される可塑剤をさらに含む、請求項１に記載の固体電解質。
【請求項８】
ドーパントが、過塩素酸リチウム（LiClO4）、テトラフルオロホウ酸リチウム（LiBF4）、六フッ化リン酸リチウム（LiPF6）、リチウムビス（トリフルオロメタンスルホニル）イミド、リチウムビス（トリフルオロメタン）スルホンイミド（Li[N(CF3SO2)2]）、ヘキサフルオロヒ酸リチウム（V）（LiAsF6）リチウムビス（オキサラトボレート）、硝酸リチウム（LiNO3）、塩化リチウム（LiCl）及び臭化リチウム（LiBr）からなる群のうちの１又はそれ以上から選択されるリチウム塩である、請求項１に記載の固体電解質。
【請求項９】
ドーパントが、硝酸ナトリウム（NaNO3）、過塩素酸ナトリウム（NaClO4）、テトラフルオロホウ酸ナトリウム（NaBF4）、ヘキサフルオロリン酸ナトリウム（NaPF6）ナトリウムビス（トリフルオロメタンスルホニル）イミド、ナトリウムビス（トリフルオロメタン）スルホンイミド（Na[N(CF3SO2)2]）Na[N(CF3SO2)2]、ヘキサフルオロヒ酸ナトリウム（V）（NaAsF6）、ナトリウムビス（オキサラトボレート）、ハロゲン化ナトリウム、チオシアン酸ナトリウム（NaSCN）ペンタシアノプロペニドナトリウム、テトラシアノピロラートナトリウム及びトリシアノイミダゾラートナトリウムからなる群のうちの１又はそれ以上から選択されるナトリウム塩である、請求項１に記載の固体電解質。
【請求項１０】
リチウムイオン伝導性セラミック又はナトリウムイオン伝導性セラミックをさらに含む、請求項１に記載の固体電解質。
【請求項１１】
リチウムイオン伝導性セラミックが、ＮＡＳＩＣＯＮ型セラミック、リチウム充填ガーネット型酸化物、ＬＩＳＩＣＯＮ型セラミック、ペロブスカイト型酸化物、Li3PO4-Li4SiO4擬二元系Li3+x(P1-xSix)O4の固溶体及びリチウムイオン伝導性オキシハライドガラスからなる群のうちの１又はそれ以上から選択される、請求項１０に記載の固体電解質。
【請求項１２】
ナトリウムイオン伝導性セラミック酸化物が、ＮＡＳＩＣＯＮ構造酸化物、ベータ−アルミナ及びベータ''−アルミナ相Na2O・nAl2O3, 5≦n≦11、希土類ケイ酸ナトリウム及びナトリウムイオン伝導性オキシハライドガラスからなる群のうちの１又はそれ以上から選択される、請求項１０に記載の固体電解質。
【請求項１３】
５〜３０重量％の量で存在する第１のポリマー、及び、１５〜３０重量％の量で存在するリチウム又はナトリウム塩、及び、３０〜５０重量％の量で存在する第２のポリマー及び／又は１０〜２５重量％の量で存在する可塑剤を場合によりさらに含む、請求項１に記載の固体電解質。
【請求項１４】
固体電解質が、１０〜２５重量％の可塑剤、１５〜３０重量％のポリビニルアセタール、１５〜３０重量％のリチウム又はナトリウム塩、及び３０〜５０重量％のＰｖＤＦを含む、請求項１３に記載の固体電解質。
【請求項１５】
セラミックが、６０重量％から９０重量％の量で存在する、請求項１０に記載の固体電解質。
【請求項１６】
６０〜９０重量％の高速リチウムイオン伝導性セラミック、１〜５重量％の可塑剤、２〜８重量％のポリビニルアセタール、２〜８重量％のリチウム塩及び４〜１５重量％のＰｖＤＦを含む、請求項１５に記載の固体電解質。
【請求項１７】
６０〜９０重量％のガーネット関連Ta、Ga共ドープリチウムランタンジルコネート、２〜８重量％の可塑剤、２〜８重量％のポリビニルアセタール、２〜８重量％のリチウム塩、及び、４〜１５重量％のＰＶｄＦを含む、請求項１５に記載の固体電解質。
【請求項１８】
請求項１に記載の固体電解質を含む電池に使用するためのイオン伝導性膜分割器。
【請求項１９】
陽極、陰極、陰極液、及び任意選択で陽極液を含み、請求項１８に記載のイオン伝導性膜分割器が陰極から陰極液を分離している電池。
【請求項２０】
ａ）請求項１に記載の固体電解質を提供し、そして
ｂ）固体電解質を膜に成形する
という工程を含む、電池に使用するのに適したイオン伝導性膜分割器を製造する方法。
【発明の詳細な説明】
【技術分野】
【０００１】
本発明は固体電解質に関する。固体電解質は、電池内のイオン伝導性の膜分割器として有用である。特に本発明は、アノードが水溶液と反応する電池、例えばリチウムアノードを有する電池、特にリチウム−空気電池又はリチウム−硫化物電池における使用に適した膜分割器に関する。しかしながら、固体電解質は、ナトリウムイオン電池及びレドックスフロー電池を含むが、これらに限定されない他の用途において有用である。
【背景技術】
【０００２】
本明細書における先に発行された文書の列挙又は考察は、必ずしもその文書が最新技術の一部であること又は一般常識であることの承認であると取られるべきではない。
【０００３】
広範囲の進歩したエネルギー貯蔵システムは、リチウム又はリチウム合金アノードをカソード液又はカソード材料と化学的に反応することから、保護する高速リチウムイオン伝導膜の利用可能性に大きく依存している。充電式リチウム−空気電池（ＬＡＢ）は、非常に高い比エネルギーを約束するので、現在利用可能なエネルギー貯蔵システムに代わる可能性がある。水性陰極液を利用するＬＡＢは、有機電解質に頼る従来のリチウム−空気電池と比較していくらか低い理論エネルギー密度によって特徴付けられるが、選択された水性陰極液中での放電生成物の高い溶解性のために、優れた電力性能、エネルギー効率及び体積エネルギー密度と相まって、実用的な装置において理論的限界に達する高い可能性を示す。
【０００４】
水性及びハイブリッドＬＡＢは、素早いリチウムイオン輸送を可能にするが、リチウム金属アノードと陰極液との化学反応を安全に防止する高速イオン伝導性アノード保護膜を必要とする。水性／ハイブリッドＬＡＢにおいてアノード保護膜として上手く使用されてきた主要クラスの固体電解質は、ＮＡＳＩＣＯＮ型高速リチウムイオン伝導性セラミック（「ＬＡＧＰ」と呼ばれるLi1+xAlxGe2-x(PO4)3)、そして「ＬＴＡＰ」と呼ばれるLi1+xTi2-xAlx(PO4)3）である。しかしながら、それらを電解質−電極界面における界面抵抗とは別に大規模エネルギー貯蔵システム用に適切な寸法に調製することが困難であるため、ＮＡＳＩＣＯＮ型セラミックの有用性は制限される。それらの脆さはまた、組み立て中又は操作中に機械的にストレスがかかる場合には亀裂の危険性が生じ、そのようなシステムにおいて大きな安全上の問題を構成する。
【０００５】
有機ポリマー電解質は、電極と電解質との間の界面接触を改善し、サイクル中のわずかな体積変化に適応するため、大きい寸法かつ所望の程度の柔軟性にて製造することが容易かつ安価である。Armandは、ポリエチレンオキシド（ＰＥＯ）と弱配位性Li塩からなる固体電解質の使用を研究することにより、リチウム電池中のポリマーベースのイオン伝導材料に関する研究を先導した（2008年）。低密度のポリマー電解質は、エネルギー貯蔵システムの重量エネルギー密度には有益であるが、これまでのところ、高い機械的安定性と素早いLi+伝導性を有する化学的安定性との適切な組み合わせを有する固体ポリマー電解質は、見出されてはいない。それ故、セラミックとポリマー電解質を組み合わせてマトリックスと充填剤からなり、系の全体的性質が両者の間の相互作用に加えて充填剤とマトリックスの両方の性質に依存するような、ハイブリッド無機−有機膜を製造する取り組みが行われてきた。
【０００６】
Abrahamは、Li+導電性ＬＴＡＰセラミックとＰＶｄＦベースのゲル電解質からなるセラミック−ポリマー膜を作製し、これは、Li／複合電解質／LiCoO2電池に使用した場合に高いイオン伝導率及び構造的柔軟性と有望なサイクル性を示した（2000年）。
【０００７】
Zhangは、ＰＥＡＰベースのポリマー電解質にＬＴＡＰを導入することによって、２枚のリチウム金属シートの間に挟まれている間のサイクル下での導電性と界面安定性の向上を報告した（2002年）。しかしながら、ＰＥＯベースの電解質は、リチウム電池のための潜在的な電解質であるように思われるかもしれないが、水溶液中での安定性が乏しいために、水性又はハイブリッドＬＡＢには適していない。
【０００８】
Safanamaは、ＬＡＧＰ及びイオン伝導性ＰＥＯを含有する無機−有機ハイブリッド膜を記載している（2014年）。ＰＥＯは陰極液から水を吸収することによって膨潤するので、ＰＥＯ：ＰＶｄＦ：LiBF4膜は、LiOH又は水性Li空気電池用の酸性化LiCl溶液のような一般的な陰極液を使用する実用的用途においては、急速に破壊される。Safanamaの論文（2014年）の図６に記載された穏やかなリン酸緩衝液条件の下であっても、電池は約３時間しか動作することができなかった。
【０００９】
Aetukuriは、単層のLi1.6Al0.5Ti0.95Ta0.5(PO4)3（ＬＴＡＰ）粒子を非導電性シクロオレフィンポリマー（ＣＯＰ）マトリックスに埋め込むことによって複合膜を作製した（2015年）。単層中の各粒子は陰極液と陽極液の両方と接触するようにマトリックスを貫通して延びており、マトリックスは、単にこの配置でのＬＴＡＰ粒子の保持に役立つだけであった。この膜を、カソード側にレドックス媒介物質としてヨウ化リチウム（LiI）を添加した有機Li空気電池のアノード保護膜として使用した。支持マトリックスの両側を通って延びる単層LTAP粒子を有する膜の製造は、工業的規模では困難なようである。
【００１０】
Zhangは、Li1.4Al0.4Ge0.2Ti1.4(PO4)3とエポキシ樹脂の複合膜を作成した（2015年）。複合膜を９００℃前後の温度で熱処理してエポキシ樹脂を分解した。得られたセラミック膜を水性ＬＡＢ中のアノード保護膜として使用した。5.3x10-4S cm-1のイオン伝導率及び飽和LiCl水溶液との接触における安定性が報告された。しかしながら、ＬＡＢは不規則な充電及び放電曲線を示し、電池のやや高い過電位と短い寿命については、議論がされていない。
【００１１】
したがって、水性電解質と接触したときに安定でありつつも導電性及び可撓性を保持する固体電解質材料が、依然として必要とされている。
【発明の概要】
【００１２】
本発明の態様及び実施形態は、以下の節に提示されている：
【００１３】
１．  ポリビニルアセタール、ポリビニルアセテートからなる群のうちの１又はそれ以上から選択される第一のポリマーと、ビニルアセタール及び／又は酢酸ビニル単位を含むコポリマー；及びリチウム塩又はナトリウム塩を含むドーパントを含む、固体電解質。
【００１４】
２．  ポリビニルアセタールが式（I）を有する単位を含む、第１項に記載の固体電解質。
【化１】
2019526893.tif 000002
式中、R1及びR2は独立して水素、アルキル又はヒドロキシルで置換されたアルキル、チオール、アミノ、ハロ、ニトロ、アルコキシ、チオアルキル、アルキルアミノ、ジアルキルアミノ、カルボキシ、アルコキシカルボニル、カルバモイル、チオカルバモイル、アルキルカルバモイル、アルキルチオカルバモイル、ジアルキルカルバモイル又はジアルキルチオカルバモイルから選択され；そして、
R3は水素、アルキル又はヒドロキシルで置換されたアルキル、チオール、アミノ、ハロ、ニトロ、アルコキシ、チオアルキル、アルキルアミノ、ジアルキルアミノ、カルボキシ、アルコキシカルボニル、カルバモイル、チオカルバモイル、アルキルカルバモイル、アルキルチオカルバモイル、ジアルキルカルバモイル又はジアルキルチオカルバモイルから選択される。
【００１５】
３．  式中、R1及びR2は独立して水素及びアルキルから選択される、第２項に記載の固体電解質。
【００１６】
４．  式中、R1及びR2は共に水素である、第３項に記載の固体電解質。
【００１７】
５．  式中、R3は水素及びアルキルから選択される、第２〜４項のいずれかに記載の固体電解質。
【００１８】
６．  式中、R3はアルキルである、第５項に記載の固体電解質。
【００１９】
７．  式中、R3はメチルである、第６項に記載の固体電解質。
【００２０】
８．  式中、R3はプロピルである、第６項に記載の固体電解質。
【００２１】
９．  式中、R3はn−プロピルである、第８項に記載の固体電解質。
【００２２】
１０．  式中、R3は水素である、第５項に記載の固体電解質。
【００２３】
１１．  第１のポリマーが、ビニルアセタール単位、及び、酢酸ビニル単位、ビニルアルコール単位、（メタ）アクリル酸単位及びメチル（メタ）アクリレート単位からなる群のうちの１又はそれ以上から選択される単位を含むコポリマーである、第１〜１０項のいずれか一項に記載の固体電解質。
【００２４】
１２．  第１のコポリマーが、ビニルアセタール単位、酢酸ビニル単位及びビニルアルコール単位からなるコポリマーである、第１１項に記載の固体電解質。
【００２５】
１３．  コポリマーが、７８〜８４％の酢酸ビニル単位、１５％〜２５％のビニルアルコール単位及び１〜２％の酢酸ビニル単位を有する、第１２項に記載の固体電解質。
【００２６】
１４．  コポリマーが、７６〜８１％の酢酸ビニル単位、１８％〜２２％のビニルアルコール単位及び１〜２％の酢酸ビニル単位を有する、第１２項に記載の固体電解質。
【００２７】
１５．  コポリマーが、７８〜７９％の酢酸ビニル単位、約２０％のビニルアルコール単位及び１〜２％の酢酸ビニル単位を有する、第１２項に記載の固体電解質。
【００２８】
１６．  ポリビニルアセタールが、ポリビニルブチラールである、第１項に記載の固体電解質。
【００２９】
１７．  ポリビニルアセタールが、ポリビニルアセタールそれ自体である、第１項に記載の固体電解質。
【００３０】
１８．  ポリビニルアセタールが、ポリビニルホルマールである、第１項に記載の固体電解質。
【００３１】
１９．  固体電解質が、さらにポリ二フッ化ビニリデン（ＰＶｄＦ）、ポリビニルアルコール、ポリオレフィン系樹脂、ポリ（プロピレンカーボネート）ポリエステル系樹脂、テトラフルオロエチレン、二フッ化ビニリデン−ヘキサフルオロプロピレン共重合体、二フッ化ビニリデン−ペルフルオロビニルエーテル共重合体、二フッ化ビニリデン−テトラフルオロエチレン共重合体、二フッ化ビニリデン−トリフルオロエチレン共重合体、二フッ化ビニリデン−フルオロエチレン共重合体、二フッ化ビニリデン−ヘキサフルオロアセトン共重合体、二フッ化ビニリデン−エチレンコポリマー、二フッ化ビニリデン−プロピレンコポリマー、二フッ化ビニリデン−トリフルオロプロピレン共重合体、二フッ化ビニリデン−テトラフルオロエチレン−ヘキサフルオロプロピレン共重合体及び二フッ化ビニリデン−エチレン−テトラフルオロエチレン共重合体からなる群のうちの１又はそれ以上から選択される第２のポリマーを含む、第１項から第１８項のいずれか一項に記載の固体電解質。
【００３２】
２０．  第２のポリマーが、ポリフッ化ビニリデン（ＰＶｄＦ）、ポリビニルアルコール、ポリオレフィン系樹脂、ポリ（プロピレンカーボネート）、及びテトラフルオロエチレンからなる群のうちの１つ以上から選択される、第１９項に記載の固体電解質。
【００３３】
２１．  第２のポリマーが、ポリフッ化ビニリデンである、第２０項に記載の固体電解質。
【００３４】
２２．  可塑剤をさらに含む、第１〜２１項のいずれか一項に記載の固体電解質。
【００３５】
２３．  可塑剤が、フタル酸エステルリン酸エステル系可塑剤、リン酸エステル、脂肪酸エステル、アゼライン酸エステル、セバシン酸エステル、トリメリット酸エステル及び高分子可塑剤からなる群のうちの１又はそれ以上から選択される、第２２項に記載の固体電解質。
【００３６】
２４．  可塑剤が、フタル酸エステルである、第２３項に記載の固体電解質。
【００３７】
２５．  可塑剤が、ベンジルn−ブチルフタレートである、第２４項に記載の固体電解質。
【００３８】
２６．  ドーパントが、リチウム塩である、第１〜２５項のいずれかに記載の固体電解質。
【００３９】
２７．  リチウム塩が、過塩素酸リチウム（LiClO4）、四フッ化ホウ酸リチウム（LiBF4)）、六フッ化リン酸リチウム（LiPF6）、リチウムビス（トリフルオロメタンスルホニル）イミド、リチウムビス（トリフルオロメタン）スルホンイミド（Li[N(CF3SO2)2]）、ヘキサフルオロヒ酸リチウム（V）（LiAsF6）、リチウムビス（オキサラトボレート）、硝酸リチウム（LiNO3）、塩化リチウム（LiCl）及び臭化リチウム（LiBr）からなる群のうちの１又はそれ以上から選択される、第２６項に記載の固体電解質。
【００４０】
２８．  リチウム塩が、テトラフルオロホウ酸リチウム、リチウムビス（トリフルオロメタンスルホニル）イミド及び塩化リチウムからなる群のうちの１又はそれ以上から選択される、第２７項に記載の固体電解質。
【００４１】
２９．  リチウム塩が、テトラフルオロホウ酸リチウムである、第２８項に記載の固体電解質。
【００４２】
３０．  リチウム塩が、塩化リチウムである、第２８項に記載の固体電解質。
【００４３】
３１．  ドーパントが、ナトリウム塩である、第１〜２５項のいずれか一項に記載の固体電解質。
【００４４】
３２．  ナトリウム塩が、硝酸ナトリウム（NaNO3）、過塩素酸ナトリウム（NaClO4）、テトラフルオロホウ酸ナトリウム（NaBF4）、ヘキサフルオロリン酸ナトリウム（NaPF6）、ナトリウムビス（トリフルオロメタンスルホニル）イミド、ナトリウムビス（トリフルオロメタン）スルホンイミド (Na[N(CF3SO2)2]) Na[N(CF3SO2)2]、ヘキサフルオロヒ酸ナトリウム（V）（NaAsF6）、ナトリウムビス（オキサラトボレート）、ハロゲン化ナトリウム、チオシアン酸ナトリウム（NaSCN）、ペンタシアノプロペニドナトリウム、テトラシアノピロラートナトリウム及びトリシアノイミダゾラートナトリウムからなる群のうちの１つ以上から選択される、第３１項に記載の固体電解質。
【００４５】
３３．  リチウムイオン伝導性セラミック又はナトリウムイオン伝導性セラミックをさらに含む、第１〜３２項のいずれか一項に記載の固体電解質。
【００４６】
３４．  リチウムイオン伝導性セラミックは、ＮＡＳＩＣＯＮ型セラミック、リチウム充填ガーネット型酸化物、ＬＩＳＩＣＯＮ型セラミックス、ペロブスカイト型酸化物、Li3PO4−Li4SiO4擬二元系Li3+x(P1-xSix)O4における固溶体及びリチウムイオン伝導性オキシハライドガラスからなる群のうちの１又はそれ以上から選択される、第３３項に記載の固体電解質。
【００４７】
３５．  ＮＡＳＩＣＯＮ型セラミックが、一般式LiM2(PO4)3でMがGe、Ti、Hf、Sn及び／又はZr；Li1+xAxTi2-x(PO4)3 (ＬＴＡＰ)でAがAl、Sc、Y又はLaのような三価カチオン、又は、Li1+xAlxGe2-x(PO4)3である、第３４項に記載の固体電解質。
【００４８】
３６．  リチウム充填ガーネット型酸化物が、一般式Li7-3y-xLa3Zr2-xM1yM2xO12で、式中、M1がAl及び／又はGaなどの三価カチオン及び／又はM2がNb及び／又はTaなどの五価カチオンであり、及びx≧0、y≦2；Li5La3M2O12、ここでMはNb及び／又はTaであり、M部位に異原子価ドーパントを有する；Li6BaLa2Ta2O12又はLi6.5La2.5Ba0.5ZrTaO12である、第３４項に記載の固体電解質。
【００４９】
３７．  ＬＩＳＩＣＯＮ型セラミックが、Li2+2xZn1-xGe4O16及びLi14ZnGeO16からなる群のうちの１又はそれ以上から選択される、第３４項に記載の固体電解質。
【００５０】
３８．  ペロブスカイト型酸化物が、一般式Li3xLa(2/3)-xTiO3である、第３４項に記載の固体電解質。
【００５１】
３９．  オキシハライドガラスが、一般式LiX-Li2O-B2O3、LiX-Li2O-SiO2又はLiX-Li2O-M2Oであって、XがF、Cl、Br又はIであり、そしてMがP、As又はVであるを有する、第３４項に記載の固体電解質。
【００５２】
４０．  セラミックが、ＮＡＳＩＣＯＮ型高速リチウムイオンセラミックである、第３５項に記載の固体電解質。
【００５３】
４１．  セラミックが、Li1+xAlxGe2-x(PO4)3（LAGP）である、第４０項に記載の固体電解質。
【００５４】
４２．  セラミックがLi1+xAlxGe2-x(PO4)3（x=0.5）である、第４１項に記載の固体電解質。
【００５５】
４３．  ナトリウムイオン伝導性セラミック酸化物が、ＮａＳＩＣＯＮ構造酸化物、ベータアルミナ及びベータ''−アルミナ相Na2O・nAl2O3であって5≦n≦11、希土類ケイ酸ナトリウム、及びナトリウムイオン伝導性オキシハライドガラスからなる群のうちの１又はそれ以上から選択される、第３３項に記載の固体電解質。
【００５６】
４４．  ＮＡＳＩＣＯＮ構造酸化物が、一般式Na3Zr2Si2PO12、NaTi2(PO4)3、NaGe2(PO4)3、又はNa1+x[SnxGe2-x(PO4)3]を有する、第４３項に記載の固体電解質。
【００５７】
４５．  希土類ケイ酸ナトリウムが、一般式Na5MSi4O12を有し、MがY、Sc、Lu及び／又は任意の三価希土類カチオンである、第４３項に記載の固体電解質。
【００５８】
４６．  ナトリウムイオン伝導性オキシハライドガラスが、NaI-NaCl-Na2O-B2O3である、第４３項に記載の固体電解質。
【００５９】
４７．  第１のポリマーが、１５〜３０重量％の量で存在する、第１〜３２項のいずれか一項に記載の固体電解質。
【００６０】
４８．  第２のポリマーが、３０〜５０重量％の量で存在する、第１９〜３２項のいずれか一項に記載の固体電解質。
【００６１】
４９．  可塑剤が、１０〜２５重量％の量で存在する、第２２〜３２項のいずれか一項に記載の固体電解質。
【００６２】
５０．  リチウム又はナトリウム塩が、１５〜３０重量％の量で存在する、第１〜３２項のいずれか一項に記載の固体電解質。
【００６３】
５１．  固体電解質が、１０〜２５量％の可塑剤、１５〜３０重量％のポリビニルアセタール、１５〜３０重量％のリチウム又はナトリウム塩、及び３０〜５０重量％のＰｖＤＦを含む、第２２項から第３２項のいずれか一項に記載の固体電解質。
【００６４】
５２．  固体電解質が、１５〜２０重量％の可塑剤、２０〜２５重量％のポリビニルアセタール、２０〜２５重量％のリチウム又はナトリウム塩、及び３５〜４５重量％のPvDFを含む、第２２項から第３２項のいずれか一項に記載の固体電解質。
【００６５】
５３．  固体電解質が、１６重量％の可塑剤、２１重量％のポリビニルアセタール、２１重量％のリチウム又はナトリウム塩、及び４２重量％のＰｖＤＦを含む、第２２項から第３２項のいずれか一項に記載の固体電解質。
【００６６】
５４．  セラミックが、０．１重量％から９０重量％、又は１重量％から９０重量％。又は５重量％から９０重量％、又は１０重量％から９０重量％、又は２０重量％から９０重量％、又は３０重量％から９０重量％、又は４０重量％から９０重量％、又は５０重量％から９０重量％のレベルで存在する、第３３〜４６項のいずれか一項に記載の固体電解質。
【００６７】
５５．  セラミックが、６０重量％から９０重量％のレベルで存在する、第３３から４６項のいずれか一項に記載の固体電解質。
【００６８】
５６．  ６０〜９０重量％の高速リチウムイオン伝導性セラミック、１〜５重量％の可塑剤、２〜８重量％のポリビニルアセタール、２〜８重量％のリチウム塩及び４〜１５重量％のＰｖＤＦを含む、第５５項に記載の固体電解質。
【００６９】
５７．  ７０〜８５重量％の高速リチウムイオン伝導性セラミック、２〜４重量％の可塑剤、３〜６重量％のポリビニルアセタール、３〜６重量％のリチウム塩及び４〜１５重量％のＰｖＤＦを含む、第５６項に記載の固体電解質。
【００７０】
５８．  ７８〜８２重量％の高速リチウムイオン伝導性セラミック、２〜４重量％の可塑剤、３〜５重量％のポリビニルアセタール、３〜６重量％のリチウム塩及び７〜１０重量％のＰｖＤＦを含む、第５７項に記載の固体電解質。
【００７１】
５９．  ６０〜９０重量％の高速リチウムイオン伝導性セラミック、１〜５重量％の可塑剤、３〜６重量％のポリビニルアセタール、２〜８重量％のリチウム塩及び４〜１５重量％のＰｖＤＦを含む、第５５項に記載の固体電解質。
【００７２】
６０．  ７０〜８５重量％の高速リチウムイオン伝導性セラミック、２〜４重量％の可塑剤、３〜６重量％のポリビニルアセタール、３〜６重量％のリチウム塩及び６〜１２重量％のＰｖＤＦを含む、第５９項に記載の固体電解質。
【００７３】
６１．  ７８〜８２重量％の高速リチウムイオン伝導性セラミック、２〜４重量％の可塑剤、３〜５重量％のポリビニルアセタール、３〜６重量％のリチウム塩及び７〜１０重量％のＰｖＤＦを含む、第６０項に記載の固体電解質。
【００７４】
６２．  ６０〜９０重量％のＬＡＧＰ、１〜５重量％のベンジルブチルフタレート、２〜８重量％のポリビニルブチラール、２〜８重量％のLiBF4及び４〜１５重量％のＰＶｄＦを含む、第５５項に記載の固体電解質。
【００７５】
６３．  ７０〜８５重量％のＬＡＧＰ、２〜４重量％のベンジルブチルフタレート、３〜６重量％のポリビニルブチラール、３〜６重量％のLiBF4及び６〜１２重量％のＰＶｄＦを含む、第５５項に記載の固体電解質。
【００７６】
６４．  ７８〜８２重量％のＬＡＧＰ、２〜４重量％のベンジルブチルフタレート、３〜５重量％のポリビニルブチラール、３〜５重量％のLiBF4及び７〜１０重量％のＰＶｄＦを含む、第６３項に記載の固体電解質。
【００７７】
６５．  ８１重量％のＬＡＧＰ、３重量％のベンジルブチルフタレート、４重量％のポリビニルブチラール、４重量％のLiBF4及び８重量％のＰＶｄＦを含む、第６４項に記載の固体電解質。
【００７８】
６６．  ６０〜９０重量％のガーネット関連Ｔａドープジルコニウム酸ランタンリチウム、２〜８重量％の可塑剤、２〜８重量％のポリビニルアセタール、２〜８重量％のリチウム塩及び４〜１５重量％のＰＶｄＦを含む、第５５項に記載の固体電解質。
【００７９】
６７．  ６０〜９０重量％のガーネット関連Ｎｂドープジルコニウム酸ランタンリチウム、２〜８重量％の可塑剤、２〜８重量％のポリビニルアセタール、２〜８重量％のリチウム塩及び４〜１５重量％のＰＶｄＦを含む、第５５項に記載の固体電解質。
【００８０】
６８．  ６０〜９０重量％のガーネット関連Ａｌドープジルコニウム酸ランタンリチウム、２〜８重量％の可塑剤、２〜８重量％のポリビニルアセタール、２〜８重量％のリチウム塩及び４〜１５重量％のＰＶｄＦを含む、第５５項に記載の固体電解質。
【００８１】
６９．  ６０〜９０重量％のガーネット関連Ａｌ，Ｇａ共ドープジルコニウム酸ランタンリチウム、２〜８重量％の可塑剤、２〜８重量％のポリビニルアセタール、２〜８重量％のリチウム塩及び４〜１５重量％のＰＶｄＦを含む、第５５項に記載の固体電解質。
【００８２】
７０．  ６０〜９０重量％のガーネット関連Ｔａ，Ｇａ共ドープジルコニウム酸ランタンリチウム、２〜８重量％の可塑剤、２〜８重量％のポリビニルアセタール、２〜８重量％のリチウム塩及び４〜１５重量％のＰＶｄＦを含む、第５５項に記載の固体電解質。
【００８３】
７１．  ８０重量％のガーネット関連Ｔａ，Ｇａ共ドープジルコニウム酸ランタンリチウム、２重量％のフタル酸ベンジルブチル、４重量％のポリビニルブチラール、６重量％の塩化リチウム及び８重量％のＰＶｄＦを含む、第７０項に記載の固体電解質。
【００８４】
７２．  ８２重量％のガーネット関連Ｔａ，Ｇａ共ドープジルコニウム酸ランタンリチウム、４重量％のポリビニルブチラール、６重量％の塩化リチウム及び８重量％のＰＶｄＦを含む、第７０項に記載の固体電解質。
【００８５】
７３．  第１〜７２項のいずれか一項に記載の固体電解質を含む電池に使用するためのイオン伝導性膜分割器。
【００８６】
７４．  第７３項に記載のイオン伝導性膜分割器が陰極液を陽極から分離する、アノード、カソード、カソード液、及び必要に応じてアノード液を含む電池。
【００８７】
７５．  電池が、リチウムアノードを有する電池である、第７４項に記載の電池。
【００８８】
７６．  電池が、リチウム空気電池又は硫化リチウム電池である、第７５項に記載の電池。
【００８９】
７７．  ａ）第１〜７２項のいずれか一項に記載の固体電解質を用意する工程；及び
ｂ）固体電解質を膜に成形する工程を有する、電池に使用するのに適したイオン伝導性膜分割器を製造する方法。
【００９０】
７８．  固体電解質を含むスラリーが、テープ成形によって膜に形成される、第７７項に記載の方法。
【００９１】
７９．  固体電解質が、ホットプレスによって膜に形成される、第７７項に記載の方法。
【図面の簡単な説明】
【００９２】
【図１】図１は、（ａ）８５０℃で２時間アニールしたＬＡＧＰペレットについてのリートベルト精密化ＸＲＤパターン；（＋）観察、（-）計算及び差（wRp=6%）；計算されたブラッグに対応する垂直バーはLAGP（上部）、GeO2（中央）及びLi4P2O4（下部）を示し、そして（ｂ）ＬＡＧＰペレットについてのインピーダンスの室温ナイキスト線図を示す。
【図２】図２は、本発明によるポリマー電解質の全導電率のアレニウスプロットである。純粋なポリマー相の室温伝導率は、σtotal = 3x10-6S cm-1である。
【図３】図３は、脱イオン水に約１週間浸漬した後の本発明によるハイブリッドＬＡＧＰポリマー膜のＤＳＣ測定（３０℃〜２５０℃）を示す。
【図４】図４は、（ａ）本発明によるハイブリッドＬＡＧＰポリマー膜の室温ナイキストプロット（金スパッタ；FRAソフトウェア及びR(RQ)Qの等価回路を使用して近似したデータ）、及び（ｂ）本発明によるハイブリッド膜についてのリートベルト精製粉末ＸＲＤパターンを示す。垂直バーは、ＬＡＧＰについてのR-3cモデル（上）及びGeO2についてのP3121モデル（下）から計算されたブラッグ反射に対応する。
【図５】図５（ａ）セラミック充填剤としてガーネット型Ta、Ga共ドープLi6.75La3Zr1.75Ta0.25O12Ga0.05を有するハイブリッド膜のインピーダンスの室温ナイキストプロット、（ｂ）ガーネット型充填剤を有するハイブリッド膜の導電率に対する異なるドーピング塩の効果（三角4%LiBF4、四角：4%LiTFSi、丸：4%LiCl）。
【図６】図６は、（ａ）弱酸性LiCl水溶液 (10M、pH≒6) 及び（ｂ）酸性化LiCl (10M、pH≒2) に浸漬する前後の、本発明によるハイブリッド無機- 有機LAGPポリマー膜のXRDパターンである。
【図７】図７は、ハイブリッドＬＡＧＰ：本発明による高分子膜（金スパッタリングなし）のインピーダンスの室温ナイキストプロットの浸漬時間依存性を示す。
【図８】図８は、（ａ）浸漬前、（ｂ）７日間の浸漬後、（ｃ）１４日間の浸漬後、及び（ｄ）６ヶ月の浸漬後の、本発明によるハイブリッドＬＡＧＰポリマー膜のＳＥＭ画像を示す。
【図９】図９は、（ａ）中性LiCL (10M)と共に本発明によるハイブリッドＬＡＧＰポリマー膜を用いたLi空気電池の充電／放電プロファイル、（ｂ）陰極液中、0.03 mAcm-2（≒100mA/gc）の定電流密度下で酸性化されたLiCl (10M)、及び（ｃ）ハイブリッド膜及びＰＥＯ系膜についての細胞過電圧対サイクル数を示す。
【発明を実施するための形態】
【００９３】
本発明は、ポリビニルアセタール、ポリ酢酸ビニル、及びリチウム又はナトリウム塩でドープされたビニルアセタール及び／又は酢酸ビニル単位を含むコポリマーからなる群のうちの１又はそれ以上から選択される第１のポリマーを含む電池に使用するのに適した固体電解質に関する。特に、本発明は、この材料から製造されたイオン伝導性膜分割器、及びそのような膜の拡大縮小可能な製造方法に関する。そのような膜分割器は機械的に柔軟でありそして非常に安定である。膜分割器は、アノードを保護するために水性電解質と接触することによって劣化するであろうアノードを含む電池に使用することができる。特に、それらは、リチウム空気電池中のアノード（又は有機アノード液を含有するアノード室）と液体カソード液又は電解質との間に配置されるときにアノード保護膜として使用され得る。しかしながら、固体電解質は、全固体リチウムイオン電池、及び、ナトリウムイオン電池及びレドックスフロー電池などの他の用途にも使用することができる。
【００９４】
本明細書中で使用される場合、「固体電解質（solid electrolyte）」という用語は、高度に可動性のイオンを有する固体を指す。これらの材料は「高速イオン伝導体（fast ion conductors）」及び「超イオン伝導体（superionic conductors）」としても知られている。高速イオン伝導体は、不動のイオンを有する規則的な構造を有する結晶質固体と、規則的な構造を持たず完全に可動なイオンとを有する液体電解質との間の性質の中間体である。これらの材料は、格子を通るイオン種の急速な拡散のために非常に高い値のイオン伝導率を示す。多くの場合において格子は不動の対イオンによって形成されるが、ポリマーに溶解した、又は有機マトリックスに分散した塩も、高速イオン伝導体として作用することがある。
【００９５】
本明細書中で使用される場合、「ドープ剤（doping agent）」とも呼ばれる「ドーパント（dopant）」は、物質の電気的又は光学的性質を変えるために物質に挿入される材料である。その物質は「ドープされた（doped）」といわれる。本明細書で使用されるように、塩を導入することによって固体電解質を製造するために、ポリマーをドープして導電性を高めることができる。
【００９６】
本明細書中で使用される場合、「ポリビニルアセタール（polyvinyl acetal）」という用語は、ポリマー骨格中に複数のビニルアセタール単位を含むポリマーを指す。特に、この用語は、ポリマー骨格中に複数の１，３−ジオキサン部分を含むポリマーを指す。典型的には、１，３−ジオキサン部分は、主鎖の４位及び６位で隣接する炭素原子に結合している。ポリビニルアセタールは、ポリビニルアセテートの変性によって調製される。第１工程として、ポリ酢酸ビニルを加水分解して、ポリビニルアルコールを形成する。次いで、ポリビニルアルコールをアルデヒドとの反応により変性して、ポリビニルアセタールを得る。しかしながら、どちらの反応も完了まで進行しない。したがって、ビニルアセタール基に加えて、ポリビニルアセタールは酢酸ビニル及び／又はビニルアルコールから誘導された単位を含有する。例えば、ポリビニルブチラールは、ブチルアルデヒドとの反応によりポリビニルアルコールから製造されるが、ビニルブチラール単位に加えて酢酸ビニル及び／又はビニルアルコールから誘導される単位を含有する。
【００９７】
本明細書中で使用される場合、「ポリビニルアセタールそれ自体（polyvinyl acetal itself）」という用語は、ポリビニルアルコールとアセトアルデヒドとの特定の反応生成物（上記の「ポリビニルアセタール（polyvinyl acetal）」の定義で論じたように、ポリ酢酸ビニル残基を含み得る）を指し、これは同時に、クラス全体のポリマーと同じ名前をとる。
【００９８】
本明細書中で使用される場合、「アルキル（alkyl）」という用語は、特に明記しない限り、置換されていない、１〜２０個の炭素原子の分岐鎖又は直鎖の一価飽和脂肪族炭化水素部分をいう。この用語は、メチル、エチル、プロピル、ブチル、ペンチル、ヘキシル、ヘプチル、オクチル、ノニルなどの部分、そして３個以上の炭素がある場合には、各部分のさまざまな異性体を含むが、これらには限定されない。例えば、ブチルは、イソブチル、n−ブチル及びtert−ブチルを含む。プロピルは、n−プロピル及びイソプロピルを含む。アルキル部分は一般にC1-6アルキルである。
【００９９】
本明細書中で使用される場合、「アルコキシ（alkoxy）」という用語は、-O-R'基をいい、R'はアルキルである。
【０１００】
本明細書で使用されるとき、「チオアルキル（thioalkyl）」という用語は、-S-R'基をいい、R'はアルキルである。
【０１０１】
本明細書中で使用される場合、「カルボキシ（carboxy）」又は「カルボン酸（carboxylic acid）」という用語は、-C(O)OH基をいう。
【０１０２】
本明細書中で使用される場合、「アルコキシカルボニル（alkoxycarbonyl）」という用語は、-C(O)OR'基をいい、R'はアルキルである。
【０１０３】
本明細書中で使用される場合、「カルバモイル（carbamoyl）」という用語は、-C(O)NR'R基をいい、R及びR'は独立して水素又はアルキルであり、例えば、Rが水素でありR'がアルキルである場合にその基はアルキルカルバモイルであり、R及びR'Sがそれぞれアルキルである場合にその基はジアルキルカルバモイルである。
【０１０４】
本明細書中で使用される場合、「チオカルバモイル（thiocarbamoyl）」という用語は、-C(S)NR'R基をいい、R及びR'は独立して水素又はアルキルであり、例えば、Rが水素でありR'がアルキルである場合にその基はアルキルチオカルバモイルであり、R及びR'がそれぞれアルキルである場合にその基はジアルキルチオカルバモイルである。
【０１０５】
本明細書中で使用される場合、「ハロ（halo）」という用語は、フルオロ、ブロモ、クロロ及びヨードをいう。
【０１０６】
本明細書中で使用される場合、「ポリマー（polymer）」という用語は、ホモポリマー又はコポリマーをいう。
【０１０７】
本明細書中で使用される場合、「ホモポリマー（homopolymer）」という用語は、単一の種類のモノマーから形成されたポリマーをいう。それにもかかわらず、ホモポリマーは、特にそれらが別のポリマーの変性によって調製される場合には、副反応又は不完全な反応のためにそのモノマーから誘導される単位以外のいくつかの単位を含み得ることが理解されるであろう。例えば、ポリビニルアルコールは、ポリ酢酸ビニルの加水分解によって製造され、全ての側鎖が加水分解することを保証することはできない。ポリビニルアセタールは、ポリビニルアルコールとアルデヒドとの反応によって製造され、そして全てのアルコール基が反応するわけではないかもしれない。したがって、ポリビニルアセタールホモポリマーは、ポリビニルアルコールとポリビニルアセテートの両方の少量の残留物を含み得る。
【０１０８】
ポリマーに関して本明細書で使用されるとき、「単位（unit）」又はその複数形の「単位（units）」という用語は、重合後に残るモノマーの部分を指す。「単位（unit）」は、重合後反応において改変され得る。
【０１０９】
本明細書中で使用される場合、「コポリマー（copolymer）」という用語は、単一タイプより多いモノマーから形成されるポリマーをいい、そして交互コポリマー、ブロックコポリマー及びグラフトコポリマーのような種々の形態のコポリマーを含む。
【０１１０】
一実施形態において、ポリビニルアセタールは、式Ｉで示される構造を有する単位を含み、
【化２】
2019526893.tif 000003
式中、R1及びR2は、独立して水素、アルキル及びヒドロキシルで置換されたアルキル、チオール、アミノ、ハロ、ニトロ、アルコキシ、チオアルキル、アルキルアミノ、ジアルキルアミノ、カルボキシ、アルコキシカルボニル、カルバモイル、チオカルバモイル、アルキルカルバモイル、アルキルチオカルバモイル、ジアルキルカルバモイル又はジアルキルチオカルバモイル、典型的にはC1-6アルキルから選択され、そして
R3は、水素、アルキル及びヒドロキシルで置換されたアルキル、チオール、アミノ、ハロ、ニトロ、アルコキシ、チオアルキル、アルキルアミノ、ジアルキルアミノ、カルボキシ、アルコキシカルボニル、カルバモイル、チオカルバモイル、アルキルカルバモイル、アルキルチオカルバモイル、ジアルキルカルバモイル又はジアルキルチオカルバモイル、典型的にはC1-6アルキルから選択される。
【０１１１】
一実施形態において、R1及びR2は、独立して水素及びアルキルから選択される。
【０１１２】
一実施形態において、R1及びR2は、それぞれ水素である。
【０１１３】
一実施形態において、R3は、水素及びアルキルから選択される。
【０１１４】
一実施形態において、R3は、アルキルである。
【０１１５】
一実施形態において、R3は、メチルである。
【０１１６】
一実施形態において、R3は、プロピルである。
【０１１７】
一実施形態において、R3は、n−プロピルである。
【０１１８】
一実施形態において、R3は、水素である。
【０１１９】
一実施形態において、第１のポリマーは、ポリビニルブチラールである。ポリビニルブチラールは、例えばEastman ChemicalからBUTVARの名称で販売されている。
【０１２０】
一実施形態において、第１のポリマーは、ポリビニルアセタールそれ自体である。このポリマーは、以前はモンサント社からALVARの名称で販売されていた。
【０１２１】
一実施形態において、第１のポリマーは、ポリビニルホルミルである。ポリビニルホルミルは、元々はMonsanto Chemical CompanyからFORMVARの名称で販売されていたが、現在はJNC CorporationからVINYLECとして販売されている。
【０１２２】
一実施形態において、第１のポリマーは、ビニルアセタール単位及び酢酸ビニル、ビニルアルコール、（メタ）アクリル酸及びメチル（メタ）アクリレートからなる群から誘導される単位を有するコポリマーである。
【０１２３】
一実施形態において、コポリマーは、ビニルアセタール単位と、酢酸ビニル及び／又はビニルアルコールから誘導される単位とを有する。
【０１２４】
一実施形態において、コポリマーは、７３〜８４％の酢酸ビニル単位、１５〜２５％のビニルアルコール単位、及び１〜２％の酢酸ビニル単位を含む。
【０１２５】
一実施形態において、コポリマーは、７６〜８１％の酢酸ビニル単位、１８％〜２２％のビニルアルコール単位、及び１〜２％の酢酸ビニル単位を含む。
【０１２６】
一実施形態において、コポリマーは、７８〜７９％の酢酸ビニル単位、約２０％のビニルアルコール単位、及び１〜２％の酢酸ビニル単位を含む。
【０１２７】
一実施形態において、固体電解質は、ポリフッ化ビニリデン（ＰＶｄＦ）、ポリビニルアルコール、ポリオレフィン系樹脂、ポリ（プロピレンカーボネート）、ポリエステル系樹脂、テトラフルオロエチレン、二フッ化ビニリデン−ヘキサフルオロプロピレン共重合体、二フッ化ビニリデン−ペルフルオロビニルエーテル共重合体。二フッ化ビニリデン−テトラフルオロエチレン共重合体。二フッ化ビニリデン−トリフルオロエチレン共重合体、二フッ化ビニリデン−フルオロエチレン共重合体、二フッ化ビニリデン−ヘキサフルオロアセトン共重合体、二フッ化ビニリデン−エチレンコポリマー、二フッ化ビニリデン−プロピレンコポリマー、二フッ化ビニリデン−トリフルオロプロピレン共重合体、二フッ化ビニリデン−テトラフルオロエチレン−ヘキサフルオロプロピレン共重合体及び二フッ化ビニリデン−エチレン−テトラフルオロエチレン共重合体からなる群のうちの１又はそれ以上から選択される第２のポリマーをさらに含む。ポリオレフィン系樹脂としては、ポリエチレン、ポリプロピレン等が挙げられ、そして、ポリエステル系樹脂としては、ポリエチレンテレフタレート、ポリブチレンテレフタレート等が挙げられる。
【０１２８】
一実施形態において、第２のポリマーは、ポリフッ化ビニリデン（ＰＶｄＦ）、ポリビニルアルコール、ポリオレフィン系樹脂、ポリ（プロピレンカーボネート）、テトラフルオロエチレンからなる群のうちの１つ又は複数から選択される。典型的には、ポリオレフィン系樹脂はポリエチレンである。
【０１２９】
一実施形態において、第２のポリマーは、ポリ二フッ化ビニリデン（ＰＶｄＦ）である。
【０１３０】
一実施形態において、固体電解質は、充填剤、酸化防止剤、着色剤、防汚剤及び分散剤からなる群のうちの１つ又は複数から選択される不活性成分をさらに含む。
【０１３１】
一実施形態において、固体電解質は、可塑剤をさらに含む。
【０１３２】
一実施形態において、可塑剤は、フタル酸エステル、リン酸エステル可塑剤、リン酸エステル、脂肪酸エステル、アゼライン酸エステル、セバシン酸エステル、トリメリット酸エステル及び高分子可塑剤からなる群のうちの１つ又は複数から選択される。一実施形態において、フタル酸エステルが使用される。一実施形態において、可塑剤はベンジルｎ−ブチルフタレートである。
【０１３３】
リチウム及びナトリウムイオン電池用の固体ポリマー電解質は、ポリマー又はポリマーブレンドのためのドーパントとして、低格子エネルギーのリチウム及びナトリウム塩を含む。
【０１３４】
一実施形態において、ドーパントは、リチウム塩である。
【０１３５】
一実施形態において、ドーパントは、過塩素酸リチウム（LiClO4）テトラフルオロホウ酸リチウム（LiBF4）、六フッ化リン酸リチウム（LiPF6）、リチウムビス（トリフルオロメタンスルホニル）イミド（LiTFSI）、リチウムビス（トリフルオロメタン）スルホンイミド（Li[N(CF3SO2)2]）、ヘキサフルオロヒ酸リチウム（V）（LiAsF6）リチウムビス（オキサラトボレート）（「LiBOB」）、硝酸リチウム（LiNO3）塩化リチウム（LiCl）及びび臭化リチウム（LiBr）からなる群のうちの１つ又は複数から選択される。
【０１３６】
一実施形態において、ドーパントは、テトラフルオロホウ酸リチウム（LiBF4）である。
【０１３７】
一実施形態において、ドーパントは、ナトリウム塩である。
【０１３８】
一実施形態において、ドーパントは、硝酸ナトリウム（NaNO3）、過塩素酸ナトリウム（NaClO4）、テトラフルオロホウ酸ナトリウム（NaBF4）、ヘキサフルオロリン酸ナトリウム（NaPF6）、ナトリウムビス（トリフルオロメタンスルホニル）イミド（NaTFSI）、ナトリウムビス（トリフルオロメタン）スルホンイミド（Na[N(CF3SO2)2]）、ヘキサフルオロヒ酸ナトリウム（V）（NaAsF6）、ナトリウムビス（オキサラトボレート）（「NaBOB」）、ハロゲン化ナトリウム（NaX）でX=Cl、Br又はI、チオシアン酸ナトリウム（NaSCN）、ペンタシアノプロペンナトリウム（NaPCPI）、ナトリウムテトラシアノピロレート（NaTCP）及びナトリウムトリシアノイミダゾレート（NaTIM）からなる群のうちの１つ又は複数から選択される。
【０１３９】
固体電解質は、セラミックをさらに含んでもよい。任意の適切なイオン伝導性セラミックを使用することができる。
【０１４０】
一実施形態において、固体電解質は、リチウムイオン伝導性セラミック又はナトリウムイオン伝導性セラミックをさらに含む。
【０１４１】
一実施形態において、リチウムイオン伝導性セラミックは、ＮＡＳＩＣＯＮ型セラミック、リチウムを詰めたガーネット型酸化物、ＬＩＳＩＣＯＮ型セラミック、ペロブスカイト型酸化物、Li3PO4-Li4SiO4擬二元系Li3+x(P1-xSix)O4の固溶体及びリチウムイオン伝導性オキシハライドガラスからなる群のうちの１つ又は複数から選択される。
【０１４２】
一実施形態において、ＮＡＳＩＣＯＮ型セラミックは、一般式LiM2(PO4)3で、MがGe、Ti、Hf、Sn又はZr；Li1+xAxTi2-x(PO4)3（LTAP）で、AがAl、Sc、Y及び／又はLaなどの三価カチオン；又は、Li1+xAlxGe2-x(PO4)3である。
【０１４３】
一実施形態において、リチウム充填ガーネット型酸化物は、一般式Li7-3y-xLa3Zr2-xM1yM2xO12で、M1がAl、Ga及び／又はM2などの三価カチオン、M2がNb及び／又はTaなどの五価カチオン、x≧0、y≦2；Li5La3M2O12で、MがNb及び／又はTa、Mサイトに異原子価ドーパントを有する；Li6BaLa2Ta2O12；又はLi6.5La2.5Ba0.5ZrTaO12である。
【０１４４】
一実施形態において、ＬＩＳＩＣＯＮ型セラミックは、Li2+2xZn1-xGe4O16及びLi14ZnGeO16からなる群のうちの１つ又は複数から選択される。
【０１４５】
一実施形態において、ペロブスカイト型酸化物は一般式Li3xLa(2/3)-xTiO3である。
【０１４６】
一実施形態において、オキシハライドガラスは一般式LiX-Li2O-B2O3、LiX-Li2O-SiO2又はLiX-Li2O-M2O5を有し、ここでXはF、Cl、Br又はIであり、そしてMはP、As又はVである。
【０１４７】
一実施形態において、セラミックはＮＡＳＩＣＯＮ型の高速リチウムイオンセラミックである。
【０１４８】
一実施形態において、セラミックはＬＡＧＰである。
【０１４９】
一実施形態において、セラミックはLi1+xAlxGe2-x(PO4)3（x=0.5）ガラスである。
【０１５０】
一実施形態において、ナトリウムイオン伝導性セラミックは、ＮａＳＩＣＯＮ構造酸化物、ベータアルミナ及びβ''−アルミナ相Na2O・nAl2O3 5≦n≦11、希土類ケイ酸ナトリウム及びナトリウムイオン伝導性オキシハライドガラスからなる群のうちの１つ又は複数から選択される。
【０１５１】
一実施形態において、ＮａＳＩＣＯＮ構造酸化物は、一般式Na3Zr2Si2PO12、NaTi2(PO4)3、NaGe2(PO4)3又はNa1+x[SnxGe2-x(PO4)3]を有する。
【０１５２】
一実施形態において、ナトリウム希土類ケイ酸塩は、一般式Na5MSi4O12を有し、式中、MはY、Sc、Lu及び／又は任意の三価希土類カチオンである。
【０１５３】
一実施形態において、ナトリウムイオン伝導性オキシハライドガラスは、NaI-NaCl-Na2O-B2O3である。
【０１５４】
高速イオン伝導セラミックは、存在してもしなくてもよい。存在する場合、導電率は数桁増加し、リチウム樹枝状結晶による侵入に対する安定性を含む機械的安定性は著しく増加する。それが存在する場合、セラミックは、典型的には組成物の６０から９０重量％を占めるが、０．１重量％から９０重量％の量で存在してもよい。
【０１５５】
セラミックが存在しない一実施形態において、第１のポリマーは、１５〜３０重量％の量で存在することができる。あるいは、第１のポリマーは、２０〜２５重量％の量で存在することができる。 典型的には、第１のポリマーは、２１重量％の量で存在する。
【０１５６】
セラミックが存在しない一実施形態において、第２のポリマーは、３０〜５０重量％の量で存在することができる。あるいは、第２のポリマーは、３５〜４５重量％の量で存在することができる。典型的には、第２のポリマーは、４２重量％の量で存在する。
【０１５７】
セラミックが存在しない一実施形態において、可塑剤は、１０〜２５重量％の量で存在することができる。あるいは、可塑剤は、１５〜２０重量％の量で存在することができる。典型的には、可塑剤は１６重量％の量で存在する。
【０１５８】
セラミックが存在しない場合、それはセラミックと相溶性である必要はないので、イオンは適切にドープされた膜を横切って電荷を運ぶために使用されてもよい。したがって、適切な量でポリマーに溶解する任意のドーパント塩を使用することができる。塩は、典型的には１〜４０重量％の量で存在する。
【０１５９】
典型的には、塩は、ナトリウム塩又はリチウム塩である。セラミックが存在しない一実施形態において、ナトリウム塩又はリチウム塩は、１５〜３０重量％の量で存在することができる。あるいは、ナトリウム塩又はリチウム塩は、２０〜２５重量％の量で存在することができる。典型的には、ナトリウム塩又はリチウム塩は、２１重量％の量で存在する。
【０１６０】
一実施形態において、セラミックが存在しない場合の固体電解質は、１０〜２５重量％の可塑剤、１５〜３０重量％のポリビニルアセタール、１５〜３０重量％のリチウム又はナトリウム塩、及び３０〜５０重量％のＰｖＤＦを含む。
【０１６１】
一実施形態において、セラミックが存在しない場合の固体電解質は、１５〜２０重量％の可塑剤、２０〜２５重量％のポリビニルアセタール、２０〜２５重量％のリチウム又はナトリウム塩、及び３５〜４５重量％のＰｖＤＦを含む。
【０１６２】
一実施形態において、セラミックが存在しない場合の固体電解質は、１６重量％の可塑剤、２１重量％のポリビニルアセタール、２１重量％のリチウム又はナトリウム塩、及び４２重量％のＰｖＤＦを含む。
【０１６３】
典型的には、導電性及び機械的強度を高めるために、セラミックが存在する。セラミックの存在は、任意のレベル、例えば０．１重量％から９０重量％、又は１重量％から９０重量％、又は５重量％から９０重量％、又は１０重量％から９０重量％、又は２０重量％から９０重量％、又は３０重量％から９０重量％、又は４０重量％から９０重量％、又は５０重量％から９０重量％、典型的には６０重量％から９０重量％の量で、導電性を高める。存在するセラミックの量は、固体電解質から製造された品目が置かれる目的、セラミックの性質及び固体電解質の他の成分に依存するであろう。
【０１６４】
セラミックが６０重量％から９０重量％の量で存在する場合、第１のポリマーは、典型的には２〜８重量％の量で存在する。一実施形態において、第１のポリマーは、３〜６重量％の量で存在する。一実施形態において、第１のポリマーは、３から５重量％の量で存在する。
【０１６５】
セラミックが６０重量％から９０重量％の量で存在する場合、第２のポリマーは、典型的には４〜１５重量％の量で存在する。一実施形態において、第２のポリマーは、６〜１２重量％の量で存在する。一実施形態において、第２のポリマーは、７〜１０重量％の量で存在する。
【０１６６】
セラミックが６０重量％から９０重量％の量で存在する場合、可塑剤は、典型的には１〜５重量％の量で存在する。一実施形態において、可塑剤は２〜４重量％の量で存在する。
【０１６７】
セラミックが６０重量％から９０重量％の量で存在する場合、ナトリウム塩又はリチウム塩のいずれかが、典型的には２〜１０重量％の量で存在する。一実施形態において、ナトリウム塩又はリチウム塩は、３〜６重量％の量で存在する。
【０１６８】
一実施形態において、固体電解質は、６０〜９０重量％の高速リチウムイオン伝導性セラミック、１〜５重量％の可塑剤、２〜８重量％のポリビニルアセタール、２〜１０重量％のリチウム塩及び４〜１５重量％のＰｖＤＦを含む。
【０１６９】
一実施形態において、固体電解質は、７０〜８５重量％の高速リチウムイオン伝導性セラミック、２〜４重量％の可塑剤、３〜６重量％のポリビニルアセタール、３〜６重量％のリチウム塩、３〜６重量％のリチウム塩及び６〜１２重量％のＰｖＤＦを含む。
【０１７０】
一実施形態において、固体電解質は、７８〜８２重量％の高速リチウムイオン伝導性セラミック、２〜４重量％の可塑剤、３〜５重量％のポリビニルアセタール、３〜６重量％のリチウム塩及び７〜１０重量％のＰｖＤＦを含む。
【０１７１】
一実施形態において、固体電解質は、６０〜９０重量％の高速ナトリウムイオン伝導性セラミック、１〜５重量％の可塑剤、２〜８重量％のポリビニルアセタール、２〜１０重量％のナトリウム塩及び４〜１５重量％のＰｖＤＦを含む。
【０１７２】
一実施形態において、固体電解質は、７０〜８５重量％の高速ナトリウムイオン伝導性セラミック、２〜４重量％の可塑剤、３〜６重量％のポリビニルアセタール、３〜６重量％のナトリウム塩及び６〜１２重量％のＰｖＤＦを含む。
【０１７３】
一実施形態において、固体電解質は、７８〜８２重量％の高速ナトリウムイオン伝導性セラミック、２〜４重量％の可塑剤、３〜５重量％のポリビニルアセタール、３〜６重量％のナトリウム塩及び７〜１０重量％のＰｖＤＦを含む。
【０１７４】
一実施形態において、固体電解質は、６０〜９０重量％のLAGP、１〜５重量％のベンジルブチルフタレート、２〜８重量％のポリビニルブチラール、２〜１０重量％のLiBF4及び４〜１５重量％のＰＶｄＦを含む。
【０１７５】
一実施形態において、固体電解質は、７０〜８５重量％のLAGP、２〜４重量％のベンジルブチルフタレート、３〜６重量％のポリビニルブチラール、３〜６重量％のＬｉＢＦ＜ｓｕｂ＞４＜／ｓｕｂ＞及び６〜１２重量％のＰＶｄＦを含む。
【０１７６】
一実施形態において、固体電解質は、７８〜８２重量％のLAGP、２〜４重量％のベンジルブチルフタレート、３〜５重量％のポリビニルブチラール、３〜５重量％のＬｉＢＦ＜ｓｕｂ＞４＜／ｓｕｂ＞及び７〜１０重量％のＰＶｄＦを含む。
【０１７７】
一実施形態において、固体電解質は、８１重量％のLAGP、３重量％のベンジルブチルフタレート、４重量％のポリビニルブチラール、４重量％のLiBF4及び８重量％のＰＶｄＦを含む。
【０１７８】
一実施形態において、固体電解質は、６０〜９０重量％のガーネット関連Taドープジルコニウム酸ランタンリチウム、２〜８重量％の可塑剤、２〜８重量％のポリビニルアセタール、２〜８重量％のリチウム塩及び４〜１５重量％のＰＶｄＦを含む。
【０１７９】
一実施形態において、固体電解質は、６０〜９０重量％のガーネット関連Nbドープジルコニウム酸ランタンリチウム、２〜８重量％の可塑剤、２〜８重量％のポリビニルアセタール、２〜８重量％のリチウム塩及び４〜１５重量％のＰＶｄＦを含む。
【０１８０】
一実施形態において、固体電解質は、６０〜９０重量％のガーネット関連Alドープジルコニウム酸ランタンリチウム、２〜８重量％の可塑剤、２〜８重量％のポリビニルアセタール、２〜８重量％のリチウム塩及び４〜１５重量％のＰＶｄＦを含む。
【０１８１】
一実施形態において、固体電解質は、６０〜９０重量％のガーネット関連Al、Ga共ドープジルコニウム酸ランタンリチウム、２〜８重量％の可塑剤、２〜８重量％のポリビニルアセタール、２〜８重量％のリチウム塩及び４〜１５重量％のＰＶｄＦを含む。
【０１８２】
一実施形態において、固体電解質は、６０〜９０重量％のガーネット関連Ta、Ga共ドープジルコニウム酸ランタンリチウム、２〜８重量％の可塑剤、２〜８重量％のポリビニルアセタール、２〜８重量％のリチウム塩及び４〜１５重量％のＰＶｄＦ。
【０１８３】
一実施形態において、固体電解質は、８０重量％のガーネット関連Ta、Ga共ドープジルコニウム酸ランタンリチウム、２重量％のベンジルブチルフタレート、４重量％のポリビニルブチラール、６重量％のLiCl及び８重量％のＰＶｄＦを含む。
【０１８４】
一実施形態において、固体電解質は、８２重量％のガーネット関連のTa、Ga共ドープジルコニウム酸ランタンリチウム、４重量％のポリビニルブチラール、６重量％のLiCl及び８重量％のＰＶｄＦを含む。
【０１８５】
フルセル電池は、アノード、カソード、カソード液、及び任意選択でアノード液を含み、イオン伝導性膜分割器は、存在する場合にはアノード液とアノード液とからカソード液を分離し、膜分離器は分割器である。アノード及びカソードの性質は電池の種類に依存する。電池内のアノード及びカソードに適した材料の選択は、当業者にはよく理解されている。
【０１８６】
ほんの一例として、リチウムイオン電池において、カソードは典型的には挿入されたリチウム化合物から作られる。電極材料としては、コバルト酸リチウム、リチウムニッケル酸化物、リチウムニッケルコバルト酸化物、スピネル型リチウムマンガン酸化物、マンガン酸化物などが挙げられる。
【０１８７】
リチウム空気電池又は任意のリチウム電池において、リチウム金属又はリチウム金属合金が典型的なアノードの選択である。同様にナトリウムバッターのアノードは通常ナトリウム金属又はナトリウム金属合金であって、アンチモン（Sb）、スズ（Sn）、リン（P）、ゲルマニウム（Ge）又は鉛（Pb）の合金を含むがこれらに限定されない。
【０１８８】
リチウムイオン電池のアノードは、任意の適切な負極活物質であり得る。例えば、前記負極活物質は、炭素系材料、シリコン系材料、錫系材料、アンチモン系材料、鉛系材料、金属酸化物（例えば、リチウム又はナトリウム金属酸化物）を含むことができる。 炭素系材料としては、例えば、ソフトカーボン、ハードカーボン、人造黒鉛、天然黒鉛、人造黒鉛と天然黒鉛との混合物、人造黒鉛で被覆された天然黒鉛などの黒鉛系材料などが挙げられる。カーボンナノチューブ材料を使用することができる。シリコン系材料としては、例えば、シリコン、シリコン酸化物、シリコン含有合金、グラファイト系材料と上記材料との混合物などが挙げられる。酸化シリコンは、SiOx（0＜x≦2）で表すことができる。ケイ素含有合金は、合金の総量に基づいて、総金属元素の最大量にケイ素（例えば、全金属元素の最大量に存在する金属元素であるケイ素）を含む合金、例えば、Si-Al-Fe合金であり得る。錫系材料としては、例えば、錫、酸化錫、錫含有合金、黒鉛系材料と前述の材料との混合物などが挙げられる。アンチモン及び鉛ベースの材料についても同様です。リチウム金属酸化物としては、例えば、Li4Ti5O12、Li2Ti6O13又はLi2Ti3O7等の酸化チタン化合物が挙げられる。ナトリウム金属酸化物は、例えば、Na2Ti3O7又はNa2Ti6O13などの酸化チタン化合物であってもよい。本明細書において適切であると言及され得る他の金属酸化物は、TiO2、Fe2O3、MoO3を含むが、これらに限定されない。
【０１８９】
ナトリウムイオン電池のアノードは、活性炭とリン酸チタンNaTi2(PO4)3、NaxC6、ハードカーボンなどの混合物を含む様々な材料で作ることができる。
【０１９０】
例として、メソポーラスカーボンは、還元反応速度を高め、カソードの比容量を高める金属触媒と共に、Li空気電池のカソード基板として使用されてきた。使用される金属触媒には、マンガン、鉄、コバルト、ルテニウム、白金、銀、又はコバルトとマンガンの混合物がある。特に、カーボンナノチューブ（CNT）担持Pt触媒（Pt/CNT）又はPt/Ir触媒並びに他の遷移金属及び窒素ドープ炭素相をLi空気電池に使用することができる。
【０１９１】
水性Li空気電池は、典型的には、アノード、水性電解質及び多孔質炭素カソードからなる。水性電解質は水中に溶解したリチウム塩を組み合わせる。しかしながら、リチウム金属は水と激しく反応するので、水性設計はリチウムと電解質との間にイオン伝導性膜分割器を必要とする。ハイブリッドLi空気電池の設計は、イオン伝導性膜分割器によって分離された水性陰極液と非水性陽極液を有する。
【０１９２】
典型的には、活性又は非活性の陰極液塩は、ハロゲン（例えば、塩素、臭素、又はヨウ素）又は硝酸塩又はアンモニウムである。特定の実施形態において、活性塩は、硝酸塩（例えば、NH4NO3）又はハロゲン化物若しくはアンモニウム化合物であるか、又は陰極液に加水分解的に溶解する化合物（例えば、金属を含む化合物（例えば、AICI3））である。特定の実施形態において、ハロゲン化物塩は、ハロゲン化アンモニウム塩（NH4Br、NH4Cl、NH4I）又は金属ハロゲン化物塩である。ここで、金属は、リチウム、アルミニウム又はチタン、又はより一般的にはアルカリ金属又は遷移金属であり得る。塩化リチウム（pH=6）及び酸性塩化リチウム（pH=2）並びにLiOH（pH≒12）を使用することができる。
【０１９３】
アノード液は、存在する場合、非水性溶媒中に電解質塩を含み得る。非水溶媒としては、例えば、環状カーボネート（プロピレンカーボネート、エチレンカーボネート、ブチレンカーボネート、フルオロエチレンカーボネート、クロロエチレンカーボネート、ビニレンカーボネートなど、及び／又はそれと同様のもの）；鎖状カーボネート（ジメチルカーボネート、ジエチルカーボネート、エチルメチルカーボネートなど、及び／又はそれと同様のもの）；環状エステル（γ−ブチロラクトン、γ−バレロラクトンなど、及び／又はそれと同様のもの）；線状エステル（ギ酸メチル、酢酸メチル、酪酸メチルなど、及び／又はそれと同様のもの）；テトラヒドロフラン又はその誘導体；エーテル類（１，３−ジオキサン、１，４−ジオキサン、１，２−ジメトキシエタン、１，４−ジブトキシエタン、ジグリム、テトラグリム、メチルジグリムなど、及び／又はそれと同様のもの）；ニトリル（アセトニトリル、ベンゾニトリルなど、及び／又はそれと同様のもの）;ジオキソラン又はその誘導体；硫化エチレン；スルホラン；及び／又はスルトン又はその誘導体が挙げられ、これらは単独で又は２つ以上の混合物として利用されてもよいが、それらに限定されない。一般的な非水性溶媒は、エチレンカーボネートとジメチルカーボネートの混合物である。
【０１９４】
電解質塩は、例えば、（ａ）LiClO4、LiAsF6、LiPF6、LiPF6-x(CnF2n+1)x (1＜x＜6, n=1又は2)、LiSCN、LiBr、LiCI、Li2SO4、Li2B10Cl10、Lil、LiSCN、LiPF4(C2O4)、LiBF4、LiPF6又はそれと同様のものなどのリチウム（Li）を含む無機イオン塩、又は（ｂ）LiCF3SO3、LiN(CF3SO2)2、LiN(C2F5SO2)2、LiN(CF3SO2)(C4F9SO2)、LiC(CF3SO2)3、LiC(C2F5SO2)3などのリチウムを含む有機イオン塩、又は（ｃ）NaClO4、NaAsF6、NaPF6, NaPF6-x(CnF2n+1)x (1＜x＜6, n=1又は2)、NaSCN、NaBr、NaI、Na2SO4、Na2B10Cl10、NaClO4、Nal、NaSCN、NaBr、NaPF4(C2O4)、NaBF4、NaPF6、又はそれと同様のものなどのナトリウム（Na）を含む無機イオン塩、又は（ｄ）NaCF3SO3、NaN(CF3SO2)2、NaN(C2F5SO2)2、NaN(CF3SO2)(C4F9SO2)、NaC(CF3SO2)3、NaC(C2F5SO2)3などのナトリウムを含む有機イオン塩、又は（ｅ）(CH3)4NBF4、(CH3)4NBr、(C2H5)4NClO4、(C2H5)4NI、(C3H7)4NBr、(n-C4H9)4NClO4、(n-C4H9)4NI、(C2H5)4N-マレエート、(C2H5)4N-ベンゾエート、(C2H5)4N-フタレート、ステアリルスルホン酸ナトリウム、オクチルスルホン酸ナトリウム、ドデシルベンゼンスルホン酸ナトリウム、又はその類自体などであり得る。イオン性化合物は、単独で又は２つ以上の混合物で利用されてもよい。本明細書で言及することができる特定の電解質塩は、LiClO4、LiPF4(C2O4)、LiBF4、LiPF6、NaClO4、NaPF4、NaBF4、及びNaPF6であり、これらは単独で又は２種以上の混合物として利用できる。
【０１９５】
電解質塩の濃度は、特には限定されないが、例えば０．１ｍｏｌ／Ｌから約１０．０ｍｏｌ／Ｌ程度とすることができる。
【０１９６】
電解質は、負極ＳＥＩ（固体電解質界面）形成剤、界面活性剤など、及び／又はそれと同様のものなどの、様々な適切な添加剤をさらに含み得る。そのような添加剤は、例えば、無水コハク酸、リチウムビス（オキサラト）ボレート、ナトリウムビス（オキサラト）ボレート、テトラフルオロホウ酸リチウム、テトラフルオロホウ酸ナトリウムジニトリル化合物、プロパンスルトン、ブタンスルトン、プロペンスルトン、３−スルホレン、フッ素化アリルエーテル、フッ素化アクリレート、炭酸ビニレンなどの炭酸塩、ビニルエチレンカーボネート、及びフルオロエチレンカーボネート、及び／又はそれと同様のものであり得る。
【０１９７】
本発明による固体電解質は、第１のポリマーとドーパント、そして場合によって第２のポリマー、可塑剤と、例えば充填剤、酸化防止剤、着色剤、防汚剤及び分散剤などの他の成分とを、Ｎ−メチル−２−ピロリジノン（ＮＭＰ）のような溶媒中で、一定時間、典型的には４〜８時間、高温、典型的には約７０℃で撹拌し、混合することによって製造できる。
【０１９８】
固体電解質がセラミックを組み込んでいる場合、固体電解質は、第１のポリマーと、ドーパントと、場合により第２のポリマーと、可塑剤と、充填剤、酸化防止剤、着色剤、防汚剤及び分散剤などの他の成分とを、Ｎ−メチル−２−ピロリジノン（ＮＭＰ）のような溶媒中で、高温、典型的には約７０℃で、典型的には４〜８時間撹拌し、混合することによって調製することができる。上記時間攪拌した後、セラミックを添加し、さらなる時間、典型的には４〜８時間、高温で、典型的には約７０℃で、撹拌を続ける。
【０１９９】
混合は標準的な混合方法を用いて行われる。例えば、ポリマー組成物は、バンバリーミキサー、ブラベンダーミキサー及び／又は二軸スクリューミキサーを使用して形成することができる。一般に、二軸スクリューミキサーは混合中により高い剪断力を与えるので、二軸スクリュー押出機を使用して形成されたポリマー組成物はより良好な伸び及び引張特性を示すことができる。
【０２００】
混合が終了した後、一実施形態において、固体電解質は、例えば、電池内のイオン伝導性膜分割器としての役割を果たすためにフィルムに形成される。一実施形態では、固体電解質を含むスラリーをテープキャスト又はホットプレスし、それぞれのエネルギー貯蔵システムで使用するために適切なサイズ及び形状に切断する。テープキャスティングでは、固体電解質を含むスラリーを典型的にはアルミニウム箔上に流延し、そして典型的には一晩の間、典型的には８０℃の高温で放置して乾燥させる。最後に、アルミ箔基材を剥がす。若しくは、テープキャスティングの代わりにホットプレスを使用することができ、これにより、所望であればより高いセラミック充填剤含有量及びより高い機械的強度を達成するために可塑剤の量を減らすことができる。
【０２０１】
膜分割器は、アノードとカソードとの間に配置され、アノード室とカソード室とを形成する。一例として、電池を製造する際に、電極構造は、所望の形状、例えば円筒形、角柱形、ラミネート形、ボタン形、及び／又はその類似形などを有するように加工され、そしてそれと同じ形状を有する容器に挿入される。イオン伝導性膜分割器を容器に挿入して固定し、陽極室と陰極室を形成する。次いで、非水電解質をアノード室に注入し、水性電解質をカソード室に注入することによって、再充電可能なリチウム又はナトリウムイオン電池を製造する。
【０２０２】
以下、本発明の実施形態を、以下の実施例を参照してさらに詳細に説明する。しかしながら、本開示はこれに限定されない。さらに、本開示に記載されていないことは、この分野の知識を有する者により十分に理解され得ており、そして本明細書中に例示されない。
【実施例】
【０２０３】
一般的な方法
【０２０４】
高分解能Ｘ線粉末回折計（Bruker D8）を用い、Cu Kα線（λ＝１．５４０６Å）を使用し、２θ範囲１０〜１００°、公称スキャンレートを160秒/ステップ、ステップサイズを0.02°にて、ＸＲＤパターンを収集した。一般化構造分析システム（A. C. Larson and R. B. Von Dreele, Los Alamos National Laboratory Report (LAUR), 2004, 86-748）を、グラフィカルユーザインターフェースＥＸＰＧＵＩと共に適用してＸ線パターンを精密化する。走査型電子顕微鏡（ＳＥＭ, Zeiss Supra 40 VP）を用いて試料の顕微鏡構造を調べた。交流インピーダンス測定は、Swagelokセル（X2 Labwares Pte Ltd）を用い、インピーダンス分光計（Solartron SI1260, Schlumberger）を使用して、0.1Hzから10MHzの周波数範囲にて行った。リチウム空気電池のサイクル性能試験は、potentiostat/galvanostat（MITS pro softwareを備えたArbin BT2000）を用いて実施した。
【０２０５】
実施例１．  ＬＡＧＰセラミックペレットの製造
【０２０６】
Li1+xAlxGe2-x(PO4)3（x=0.5）ガラスは、報告されている溶融急冷法（Safanama (2014)）を用いて調製される。結晶化を確実にするために、８５０℃で２時間のさらなるアニーリングが行われる。ＬＡＧＰ相形成プロセスの最近のin situシンクロトロン研究（Safanama (2016)））に基づいて、アニーリングパラメータはペレットの高純度及びイオン伝導性を達成するように設定される。
【０２０７】
実施例２．   Ｘ線粉末回折によるＬＡＧＰセラミックペレットの特性解析
【０２０８】
リートベルト精密化（図１Ａａ）は、菱面体晶系（R-3c）を採用する主結晶相としてのＮＡＳＩＣＯＮ型ＬＡＧＰの形成と、微量のLi4P2O7（空間群P-1）とのGeO2（空間群P3121）の不可避的二次相との関係を確認する。最低の活性化エネルギーEa=0.35eVは、８５０℃で２時間アニールしたサンプルで達成され、室温の総導電率は4.0×10-4 S cm-1にもなる（図１ｂ）。サンプルを８５０℃でアニーリングすることにより、他の一般的な不純物相であるAlPO4の質量分率（Safanama（2014）で観測された）が減少する（Safanama（2016））。精密化データはまた８５０℃でアルミニウムが明らかにGeサイトを好むことを示唆し、そしてAlLi・・の占有率はほとんど重要にならない（T=850℃の場合：6倍のLi(1)サイト上の式単位当たり0.02Al）。より低いアニーリング温度では、６倍のLi(1)と１２倍のGeサイトの間にAlのおおよそランダムな分布が存在する（例えば、650℃でアニールされたサンプルにおいて、式単位当たり、Li(1)サイト上に．0.07Al、Geサイト上に0.08Alが確認される）。
【０２０９】
実施例３．  ポリマー膜の製造
【０２１０】
Ｎ−メチル−２−ピロリジノン（ＮＭＰ）中にポリビニルアセタール樹脂、ＰｖＤＦバインダー、可塑剤（フタル酸ベンジルブチル（C19H20O4））及びドーパント塩（テトラフルオロホウ酸リチウム（LiBF4））を混合し、約７０℃の高温で４〜８時間撹拌することによって、ポリマー電解質を調製した。撹拌が完了した後、ポリマー電解質をアルミニウム箔上にテープキャストし、そして８０℃で一晩乾燥させた。純粋なポリマー相の室温伝導率はσtotal = 3×10-6 Scm-1であった。高分子電解質の全導電率のアレニウスプロットを図２に示す。
【０２１１】
ハイブリッド膜のポリマー成分の耐水安定性は、ＤＳＣ測定を行うことによって試験した。ハイブリッド膜を脱イオン水に約１週間浸漬した後のハイブリッド膜のＤＳＣ測定（３０℃〜２５０℃）の結果を図３に示す。観察できる唯一のピークは、BUTVAR B98（Eastman Chemical Company）の吸熱融解ピークに属する。ＰＶｄＦはそれぞれ６０℃と１５０℃である。膜における吸水の徴候は観察されない。
【０２１２】
実施例４．  ＬＡＧＰセラミック−有機ポリマー膜の調製
【０２１３】
ＬＡＧＰセラミック−有機ポリマー膜は、可塑剤ベンジルブチルフタレート（C19H20O4）、ポリビニルブチラール樹脂（(C8H14O2)n）、ドーパント塩としてのテトラフルオロホウ酸リチウム（LiBF4）及びポリフッ化ビニリデンバインダー（ＰＶｄＦ）からなるポリマーブレンド中の高速イオン伝導性セラミックフィラーとしての、実施例１からのＮＡＳＩＣＯＮ型ＬＡＧＰからなる。ＬＡＧＰセラミックは報告された方法で作られている（Safanama（2014）及びSafanama（2016））。優れた結合効率を有するポリビニルブチラール樹脂の一種であるBUTVAR B98（Eastman Chemical Company）は、酸性及び塩基性溶液の両方において安定であると報告されている。BUTVAR B98は典型的には４０，０００〜７０，０００の分子量、１８．０〜２０．０％のヒドロキシル含有量、最大２．５％のアセテート含有量及び約８０％のブチラール含有量を有する。この樹脂の安定性は、その優れた耐性を示すために、D543-56TのASTM法によって弱塩基及び強塩基及び酸の両方で試験された（Eastman Chemical Company、Butvar, polyvinyl butyral resin: Properties and uses; M. Bolgar, J. Hubball, J. Groeger and S. Meronek, Handbook for the Chemical Analysis of Plastic and Polymer Additives, CRC Press, 2007）。この方法の主要構成要素の１つとして選択された。柔軟性を向上させるために、この方法では可塑剤としてフタル酸ベンジルブチル（C19H20O4）を使用した。溶媒としてＮ−メチル−２−ピロリジノン（ＮＭＰ）を使用する。
【０２１４】
膜系の一実施形態では、成分の重量百分率は以下の通りである：８１重量％のＬＡＧＰ、３重量％のベンジルブチルフタレート、４重量％のポリビニルブチラール樹脂、４重量％のLiBF4及び８重量％のＰＶｄＦ。溶媒ＮＭＰの理想的な量は、１ｇのＬＡＧＰセラミックに対して３．５ｍｌである。合成は５ｇまでうまくスケールアップされた。上記方法の調製は、マグネチックスターラーを用いてガラスビーカー中で７０℃で成分を混合することを含む。６時間攪拌した後、混合物をアルミニウムホイル上に流延し、８０℃で一晩乾燥させた。このテープキャスティングは、膜の均質性、厚さ及び性能を損なうことなく、大きな寸法に容易に拡大縮小することができる。
【０２１５】
膜の機械的性質とイオン伝導度は、セラミックとポリマー成分の質量分率を変えることによって最適化され、それによって1.0×10-4 S cm-1の総導電率を持つ製品が得られた（図４ａ）。この値は、以前に発表されたＰＥＯベースのハイブリッド膜よりもほぼ一桁低く（Safanama（2014））、導電率の値はＬｉ空気電池のアノード保護膜としての用途には依然として許容可能であることに留意されたい。
【０２１６】
実施例５．  ＬＡＧＰセラミック−有機ポリマー膜の特性解析
【０２１７】
図４ｂに示されるように、膜の洗練されたリートベルトパターンは、主結晶相としてＬＡＧＰ（空間群R-3c）を示す。膜中のＬＡＧＰの主結晶相の格子定数は、a=8.2614 (2)Å及びc=20.636 (1)Åであり、それぞれペレット形態のＬＡＧＰ相についてのc=20.6501 (1)Åの値よりわずかに低いだけである。これは、スラリー調製により主結晶相に相転移が起こらないことを裏付けている。
【０２１８】
実施例６．  ガーネット型セラミック−有機ポリマー膜の製造
【０２１９】
ドープされたガーネット型酸化物Li7-xLa3Zr2O12、具体的にはTa、Ga共ドープLi6.75La3Zr1.75Ta0.25O12Ga0.05を、BUTVAR B98、ＰＶｄＦ、及び、LiBF4、LiTFSi及びLiClで様々にドープされたフタル酸ベンジルブチルを含むポリマーマトリックス中のセラミック充填剤として使用した。さらに、分散剤としてSOLSPERSE 20,000を使用した。成分を手動で混合し、次いでホットプレスを使用してプレスして薄膜の薄層を形成した。ハイブリッド膜におけるTa、Ga共ドープLi6.75La3Zr1.75Ta0.25O12Ga0.05の使用（Ta、Ga共ドープLi6.75La3Zr1.75Ta0.25O12Ga0.05は、7x10-5 Scm-1のみの導電率を有することに留意されたい）は、イオン伝導度が5.4x10-5 Scm-1のオーダーの膜を生成する（図５）。ドーピング塩としてのLiBF4、LiTFSi及びLiClを比較した後、LiClはガーネット型充填剤を有する膜の場合に最も適しているようであった。
【０２２０】
実施例７．  異なるｐＨのLiCl溶液中でのＬＡＧＰセラミック−有機ポリマー膜の安定性
【０２２１】
化学的安定性の尺度として、ハイブリッド膜を様々なｐＨ値の様々な陰極液溶液に様々な時間浸漬した。ハイブリッド膜の結晶構造、イオン伝導度及び表面トポグラフィーに及ぼす浸漬時間の影響を調べた。
【０２２２】
結晶構造
【０２２３】
図６ａは、わずかに酸性のLiCl溶液（10M；pH5〜6）中に浸漬する前後のハイブリッド膜のＸＲＤパターンを比較する。興味深いことに、ＸＲＤパターンはほぼ同一であり、長い浸漬時間にわたって不純物ピークは形成されない。これは中性LiCl溶液（10M）中でのハイブリッド膜の優れた安定性につながる。浸漬時間による主ＬＡＧＰ相の相分率と格子定数のわずかな変化をより詳細に調べるために、リートベルト精密パターンを比較し、結果を表１に要約する。したがって、格子定数a及びcは両方ともほぼ６ヶ月の浸漬の間ほぼ一定であり、ＬＡＧＰ相の相分率はごくわずかに減少する。これは、６ヶ月までLiCl（10M）と接触したときに膜が高い化学的安定性を示すことを示している。
【０２２４】
化学的安定性のさらなる調査は、2〜3の範囲のpH値を有する強く酸性化されたLiCl（10M）の、より腐食性を有する陰極液溶液中で行われた。膜は酸からの攻撃に耐えることができる。浸漬後のＸＲＤパターンは、図６ｂに示すように変化しなかった。したがって、この陰極液溶液と接触しているこのハイブリッド膜については、分解の兆候はない。表１に要約されるように、ＸＲＤデータのリートベルト精密化は、１ヶ月間の浸漬を示し、その結果、ＬＡＧＰ相の相分率が97から94.4にわずかに減少するだけで、GeO2の第二相がわずかに分離される。主なＬＡＧＰ相からのGeの抽出は、GeO2相の割合の一定の増加から明らかである。予想されたように、より厳しい酸性溶液の場合、格子定数a及びcの変化はわずかにより顕著である。浸漬の最初の７日間にわたって格子定数cについて急激な低下が起こり、その後の浸漬による減少率は小さい。
【０２２５】
【表１】
2019526893.tif 000004
【０２２６】
イオン伝導度
【０２２７】
図７に示すように、LiCl（10M）では、浸漬時間によって抵抗が減少し、その結果導電性が向上した。この抵抗の減少は、構造内に新しいアモルファス相が形成されたことに起因している可能性がある。他の可能性は、濃縮溶液からのLiClによるポリマー成分の塩ドーピングの漸増である。同じ傾向が、塩化リチウム中へのＬＡＴＰ浸漬についても観察され、粒界でより低い抵抗を有するLiCl-xH2Oの形成に正当化された（K. Takahashi (2012)、M. Zhang (2012)）。
【０２２８】
表面トポグラフィー
【０２２９】
浸漬前後のハイブリッド膜のＳＥＭ画像を図８に示す。膜の詳細な形態はこの長い期間にわたって徐々に進化する一方で、この陰極液への長時間の暴露で形成された膜を貫通する穴の兆候はない。膜の表面上に形成されたポリマー層は、その下の層を保護することによって膜の安定性を向上させるのに寄与する要因の１つであり得る。
【０２３０】
実施例８．  異なるｐＨのLiCl溶液中での、ＬＡＧＰセラミック−有機ポリマー膜を含むＬＡＢのサイクル性能
【０２３１】
提案されたハイブリッド膜のこの高い安定性は、従来の複合膜を使用するシステムと比較した場合、より長いサイクル寿命を有する高性能エネルギー貯蔵システムに直接変換される。一例として、図９ａ及び図９ｂは、ハイブリッド膜と、陰極液溶液としてｐＨ６．０のLiCl（10M）と、ｐＨ２の酸性化LiClとを用いた水性Li空気電池の室温放電／充電プロファイルをそれぞれ表す。接触を改善するために、EC-DMC中の１滴のLiPF6をリチウムアノード上で使用する。酸素の還元及び発生は、CNT/Pt空気陰極を用いて触媒作用を受ける。どちらの場合も、各サイクルは１時間に制限され、電流密度は2〜4.5Vの電圧範囲で0.03 mA cm-2で一定に保たれた。この試験では、バッテリの充放電容量は意図的に50 mAh/gCに制限されている。中性LiCl（10M）では、過電圧が徐々に増加するまで、電池は８０サイクルを超えて低い過電圧で作動した（図９ａ）。有機リチウム空気電池は典型的には１０倍大きい過電圧（したがってより低い電力性能並びにより低いエネルギー効率）を有することに留意されたい。
【０２３２】
新しいハイブリッド膜の優れた性能は、ｐＨ２の高度に酸性化されたLiCl（10 M）を利用したLi空気電池で実証されている（図9b）。これらの酸性条件下では、従来のＰＥＯ系膜は数時間以内に分解する。図から判るように、このセルはほとんどのサイクルで＜0.4Vという低い過電圧で動作しる。水性リチウム空気電池は、各サイクルが１時間に制限されている１４０サイクルを超えて動作した。充放電曲線は、ほとんどのサイクルで平坦な平坦域を示している。電池の比較的低い平衡電圧は、充電中及び放電中の両方において、電池反応が本質的に２電子メカニズムに従っていると仮定することによって正当化することができる。図９ｃは、ここに提示されたハイブリッド膜についての過電圧を水性Ｌｉ空気電池中のPEOベースのハイブリッド膜と比較したものである。ここに見られるように、ＰＥＯベースの膜のより高い導電率（8×10-4 S cm-1）のために、本発明のハイブリッド膜と比較した場合、当初は過電圧が小さい。しかしながら、ハイブリッド膜を使用すると、電池の寿命が大幅に延びる。
【０２３３】
参考文献
【０２３４】
本明細書に引用された参考文献は、以下のページに列挙されており、この参照により本明細書に組み込まれる。
【０２３５】
【非特許文献１】D. Safanama, N. Sharma, R. P. Rae, H. E. A. Brand and S. Adams, Journal of Materials Chemistry A, 2016, 4, 7718-7726.
【０２３６】
【非特許文献２】M. Armand and J. M. Treason, Nature, 2008, 451, 652.J. E. Weston and B. C. H. Steele, Solid State Ionics, 1982, 7, 75-79.
【０２３７】
【非特許文献３】K. M. Abraham, V. R. Koch and T. J. Blakely, Journal of The Electrochemical Society, 2000, 147, 1251-1256.
【０２３８】
【非特許文献４】Aetukuri, N. B.; Kitajima, S.; Jung, E.; Thompson, L. E.; Virwani,K.; Reich, M.-L.; Kunze, M.; Schneider, M.; Schmidbauer, W.; Wilcke,W. W.; et al. Flexible Ion-Conducting Composite Membranes for Lithium Batteries. Adv. Energy Mater. 2015, 5 (14), 1500265.
【０２３９】
【非特許文献５】X.-W. Zhang, C. Wang, A. J. Appleby and F. E. Little, Journal of Power Sources, 2002, 112, 209-215.
【０２４０】
【非特許文献６】P. Zhang, H. Wang, Y.-G. Lee, M. Matsui, Y. Takeda, O. Yamamoto and N. Imanishi, Journal of The Electrochemical Society, 2015, 162, A1265-A1271.
【０２４１】
【非特許文献７】D. Safanama, D. Damiano, R. P. Rao and S. Adams, Solid State Ionics, 2014, 262, 211-215.
【０２４２】
【非特許文献８】Eastman Chemical Company, Butvar, polyvinyl butyral resin: Properties and uses. M. Bolgar, J. Hubball, J. Groeger and S. Meronek, Handbook for the Chemical Analysis of Plastic and Polymer Additives, CRC Press, 200.
【０２４３】
【非特許文献９】K. Takahashi, et al., Journal of Electrochemical Society, 2012, 159, A342-A348.
【０２４４】
【非特許文献１０】M. Zhang, et al., Journal of The Electrochemical Society, 2012, 159, A1114-A1119.
【図１】
2019526893.tif 000006
【図２】
2019526893.tif 000007
【図３】
2019526893.tif 000008
【図４】
2019526893.tif 000009
【図５】
2019526893.tif 000010
【図６】
2019526893.tif 000011
【図７】
2019526893.tif 000012
【図８】
2019526893.tif 000013
【図９】
2019526893.tif 000014
【国際調査報告】
2019526893.tif 000015
2019526893.tif 000016
2019526893.tif 000017